(57)【要約】【課題】本発明は、定着性と耐高温オフセット性、粉砕性に優れたトナー用樹脂を提供する。【解決手段】スチレン系モノマー単位、（メタ）アクリル酸エステル系モノマー単位、およびトリメチロールプロパントリ（メタ）アクリレートモノマー単位を含み、樹脂中の有機過酸化物由来の残渣が３０００ｐｐｍ以下、テトラヒドロフラン可溶分のゲルパーミエーションクロマトグラフィーによる分子量分布の極大値が２５０００以下、であるトナー用樹脂。【選択図】              なし【特許請求の範囲】
【請求項１】
スチレン系モノマー単位、（メタ）アクリル酸エステル系モノマー単位、およびトリメチロールプロパントリ（メタ）アクリレートモノマー単位を含み、樹脂中の有機過酸化物由来の残渣が３０００ｐｐｍ以下、テトラヒドロフラン可溶分のゲルパーミエーションクロマトグラフィーによる分子量分布の極大値が２５０００以下、であるトナー用樹脂。
【請求項２】
スチレン系モノマー、（メタ）アクリル酸エステル系モノマー、およびトリメチロールプロパントリ（メタ）アクリレートモノマーを含むモノマー混合物１００質量部に対し、０．５〜１０質量部のアゾ系開始剤と、０．１〜２質量部の１０時間半減期温度が８５℃以上の有機過酸化物開始剤とを用いる請求項１記載のトナー用樹脂の重合方法。
【請求項３】
アゾ系開始剤が、２，２‘−アゾビス（２−メチルブチロニトリル）である請求項２記載のトナー用樹脂の製造方法。
【請求項４】
請求項１または２に記載のトナー用樹脂を含有するトナー。
【発明の詳細な説明】
【技術分野】
【０００１】
本発明は、トナーのバインダー樹脂として好適に使用することができるトナー用樹脂およびその製造方法に関するものである。
【背景技術】
【０００２】
電子写真法、静電印刷法による画像形成プロセスは、下記の三工程からなる。
【０００３】
（１）光伝導性絶縁層を一様に帯電させ、その絶縁層を露光して、露光された部分上の電荷を消散させることによって電気的な潜像を形成し、諸潜像に電荷を持った微粉末のトナーを付着させることにより可視化させる現像工程、
（２）得られた可視像を転写紙等の転写材に転写させる転写工程、
（３）加熱あるいは加圧により永久定着させる定着工程。
【０００４】
このような電子写真法あるいは静電印刷法に使用されるトナーとしては、上記各工程において様々な性能が要求される。例えば、コピー機およびプリンター内では、保存中にトナーがブロッキングしない耐ブロッキング性が要求され、現像工程においてはトナーの帯電安定性、熱ローラー定着方式による定着工程においては、熱ローラーに溶融トナーが付着しない非オフセット性や、トナーの紙への定着性が要求される。
【０００５】
近年、コピー機およびプリンターの省エネルギー化、高速化、高画質化が進み、トナーに関しては、特に非オフセット性と低温定着性のバランスに優れ、粒度の細かいトナーが強く求められている。  
従来、トナーとしては、粉砕法とケミカル法にて得られており、ケミカル法で得られるトナーは、粒度が細かく高画質の画像が得られるものの、高度な分子設計が困難な状況であり、非オフセット性と低温定着性のバランスに乏しい。さらに、製造する工程および設備が煩雑となる為、ケミカル法で得られるトナーは、コストが高く実用的ではない。
【０００６】
一方、粉砕法トナーで得られるトナーは、高度な分子量設計が可能で、非オフセット性と低温定着性の両立が可能であるが、画質を向上させるために、粒度の細かいトナーを得る為には、非常の多くのエネルギーと時間を消費する。この問題を解決する為に、発泡剤を内添した樹脂を用いる手法（例えば、特許文献１参照）や、脆い樹脂を添加することにより、トナー粉砕性を改良する試み（例えば、特許文献２〜３参照）がなされているが、トナーの耐久性が低下するという欠点があった。又、トナー用バインダー樹脂の分子量分布を調整する事により、粉砕性を改良する試みがなされているが、定着性と耐高温オフセット性のバランスが低下するという欠点があった。
【特許文献１】特開平４−２５７８６８号公報
【特許文献２】特開平２０００−１９７７５号公報
【特許文献３】特開平１１−６５１６１号公報
【発明の開示】
【発明が解決しようとする課題】
【０００７】
本発明はこのような従来技術における問題点を解決するものであり、粉砕性に優れたトナー用樹脂が得られる。
【課題を解決するための手段】
【０００８】
本発明の第１の要旨は、スチレン系モノマー単位、（メタ）アクリル酸エステル系モノマー単位、およびトリメチロールプロパントリ（メタ）アクリレートモノマー単位を含み、樹脂中の有機過酸化物由来の残渣が３０００ｐｐｍ以下、テトラヒドロフラン可溶分のゲルパーミエーションクロマトグラフィーによる分子量分布の極大値が２５０００以下、であるトナー用樹脂にある。
【０００９】
本発明の第２の要旨は、スチレン系モノマー、（メタ）アクリル酸エステル系モノマー、およびトリメチロールプロパントリ（メタ）アクリレートモノマーを含むモノマー混合物１００質量部に対し、０．５〜１０質量部のアゾ系開始剤と、０．１〜２質量部の１０時間半減期温度が８５℃以上の有機過酸化物開始剤とを用いるトナー用樹脂の重合方法にある。
【発明の効果】
【００１０】
本発明のトナー用樹脂により、粉砕性に優れたトナーが得られる。
【発明を実施するための最良の形態】
【００１１】
以下、本発明の好適な実施の形態について具体的に説明する。
【００１２】
本発明のトナー用樹脂は、スチレン系モノマー単位、（メタ）アクリル酸エステル系モノマー単位、およびトリメチロールプロパントリ（メタ）アクリレートモノマー単位を含むことが必要である。
【００１３】
スチレン系モノマー単位を含むことにより耐ブロッキング性や定着性、帯電性が良好となる。
【００１４】
さらに（メタ）アクリル酸エステル系モノマー単位を含むことにより、定着性が良好となり、トリメチロールプロパントリ（メタ）アクリレートモノマー単位を含むことにより、粉砕性や耐オフセット性が良好となる。
【００１５】
また本発明では、トナーとした場合の脆性を付与するために、樹脂中の有機過酸化物由来の残渣が３０００ｐｐｍ以下であることが必要である。有機過酸化物由来の残渣とは、分解した有機過酸化物が、重合開始反応に関与せず樹脂中に残留する成分であり、例えば、水素引き抜き、β開列、再結合、不均斉化により副生するアルコール成分やエステル成分のことである。
【００１６】
さらに本発明では、テトラヒドロフラン（ＴＨＦ）可溶分のゲルパーミエーションクロマトグラフィーによる分子量分布の極大値が２５０００以下であることが必要である。分子量分布の極大値が２５，０００を超える場合にはトナーの粉砕性が不十分となる。
【００１７】
また、分子量分布の極大値は粉砕性の点から２０，０００以下が好ましく、１５，０００以下が特に好ましい。さらに、トナー耐久性を向上させるため３，０００以上がより好ましく、５，０００以上が特に好ましい。
【００１８】
なお、本発明のトナー用樹脂中のＴＨＦ不溶分の量は、トナー用樹脂に対し、０．１〜６０質量％であることが好ましい。ＴＨＦ不溶分の量が０．１質量％以上の場合に、該トナー用樹脂を用いたトナーの耐オフセット性が向上する傾向にあり、６０質量％以下の場合に定着性が向上する傾向にある。トナーの耐オフセット性と定着性の両立を考慮すると、ＴＨＦ不溶分の下限値は、３質量％以上がより好ましく、５質量％以上が特に好ましい。ＴＨＦ不溶分の上限値は、５０質量％以下がより好ましく、３５質量％以下が特に好ましい。
【００１９】
なおＴＨＦ不溶分は、トナー用樹脂約０．５ｇを精秤し、ＴＨＦ５０ｍｌを加えた後、還流下で３時間加熱した。予めセライト（Ｎｏ．５４５）を充填したガラスフィルターを用いて吸引ろ過して、不溶分を次式に従い測定する。
【００２０】
ＴＨＦ不溶分（質量％）＝（Ｃ−Ｂ）／Ａ×１００
ここで、Ａは試料質量、Ｂは溶解液吸引ろ過前の乾燥ガラスフィルター（セライト充填）質量、Ｃは溶解液吸引ろ過後の乾燥ガラスフィルター（セライト充填）質量を表す。
【００２１】
さらに、本発明のトナー用樹脂のガラス転移温度（Ｔｇ）は、４５〜７５℃の範囲内であることが好ましい。Ｔｇが、４５℃以上の場合、該トナー用樹脂を用いたトナーの耐ブロッキング性が向上する傾向にあり、７５℃以下の場合、定着性が向上する傾向にある。Ｔｇの下限値は、４８℃以上が好ましく、５２℃以上が更に好ましい。Ｔｇの上限値は、７０℃以下が好ましく、６５℃以下が更に好ましい。なお、本発明におけるＴｇは、トナー用樹脂を１００℃まで昇温した後、ＤＳＣ（セイコー電子製、ＤＳＣ２２システム）を用い、昇温速度１０／ｍｉｎの条件下で測定した値である。
【００２２】
また、本発明のトナー用樹脂の軟化温度は、９０〜１７５℃の範囲内であることが好ましい。軟化温度が９０℃以上の場合、該トナー用樹脂を用いたトナーの耐オフセット性が向上する傾向にあり、１７５℃以下の場合、定着性が向上する傾向にある。軟化温度の下限値は、耐オフセット性向上のために１００℃以上がより好ましく、１１０℃以上が更に好ましい。軟化温度の上限値は、定着性向上のために１６０℃以下がより好ましく、１４５℃以下が更に好ましい。
【００２３】
なお、軟化温度は（株）島津製作所製フローテスターＣＦＴ−５００を用いて、ノズル：Ｄ＝１．０ｍｍ，Ｌ＝１０ｍｍ、荷重３０ｋｇｆ、昇温速度３℃／分で測定し、バレルにトナー用樹脂１ｇを投入し、試料量の１／２が押出された時の温度を軟化温度とする。
【００２４】
さらに本発明のトナー用樹脂の酸価は、３０ｍｇＫＯＨ／ｇ以下が好ましい。酸価が、３０ｍｇＫＯＨ／ｇ以下の場合、該トナー用樹脂を用いたトナーの耐湿性が向上する傾向となる。なお、耐湿性向上のために２０ｍｇＫＯＨ／ｇがより好ましく、１５ｍｇＫＯＨ／ｇ以下が更に好ましい。
【００２５】
なお酸化は、トナー用樹脂約０．５ｇを精秤し、トルエン７０ｍｌを加えて溶解した。更にトルエン／エタノール＝１／１の混合溶媒５０ｍｌを加え、０．１Ｎ-ＫＯＨ溶液にて呈色滴定法により測定する。
【００２６】
酸価（ｍｇＫＯＨ／ｇ）＝（Ａ−Ｂ）×０．１×５６．１１×ｆ／Ｃ
ここでＡは、中和に要したＫＯＨの滴定量（ｍｌ）、Ｂは、ブランクの中和に要した滴定量（ｍｌ）、ｆは０．１Ｎ−ＫＯＨのファクター、Ｃは、樹脂質量（ｇ）を表わす。
【００２７】
次に本発明のトナー用樹脂の製造方法の一例を示す。  
本発明のトナー用樹脂は、スチレン系モノマー、（メタ）アクリル酸エステル系モノマー、およびトリメチロールプロパントリ（メタ）アクリレートモノマーを含むモノマー混合物１００質量部に対し、０．５〜１０質量部のアゾ系開始剤と、０．１〜２質量部の１０時間半減期温度が８５℃以上の有機過酸化物開始剤とを用いて重合することにより得られる。
【００２８】
スチレン系モノマーとしては、特に制限されないが、例えば、スチレン，ｏーメチルスチレン、ｍ−メチルスチレン、ｐ−メチルスチレン、αーメチルスチレン、ｐ−エチルスチレン、２、４ージメチルスチレン、ｐーｎーブチルスチレン、ｐ−ｔｅｒｔーブチルスチレン、ｐーｎーヘキシルスチレン、ｐーｎーオクチルスチレン、ｐーｎ−ノニルスチレン、ｐ−ｎ−テンシルスチレン、ｐ−ｎ−ドデシルスチレン、ｐ−フェニルスチレン、３、４ージシクロシルスチレン等が挙げられ、中でも、スチレンが好ましい。これらのスチレン系モノマーは、単独または２種以上組み合わせて使用することができる。
【００２９】
（メタ）アクリル酸エステル系モノマーとしては、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｓｅｃ−ブチル（メタ）アクリレート、ｔ−ブチル（メタ）アクリレート、ｎ−オクチル（メタ）アクリレート、２−エチルヘキシル（メタ）アクリレート、ｎ−ラウリル（メタ）アクリレート、ｎ−ステアリル（メタ）アクリレート、シクロヘキシル（メタ）アクリレート、フェニル（メタ）アクリレート、ベンジル（メタ）アクリレート、イソボルニル（メタ）アクリレート、２−メトキシエチル（メタ）アクリレート、２−エトキシエチル（メタ）アクリレート、フェノキシエチル（メタ）アクリレート、２−（２−エチルヘキサオキシ）エチル（メタ）アクリレート、１−メチル−２−メトキシエチル（メタ）アクリレート、３−メトキシブチル（メタ）アクリレート、３−メチル−３−メトキシブチル（メタ）アクリレート、ｏ−メトキシフェニル（メタ）アクリレート、ｍ−メトキシフェニル（メタ）アクリレート、ｐ−メトキシフェニル（メタ）アクリレート、ｏ−メトキシフェニルエチル（メタ）アクリレート、ｍ−メトキシフェニルエチル（メタ）アクリレート、ｐ−メトキシフェニルエチル（メタ）アクリレート等が挙げられる。これらは、適宜選択して使用することができる。中でもｎ−ブチル（メタ）アクリレート、２−エチルヘキシル（メタ）アクリレートが、定着性と非オフセット性のバランスから好ましい。なお、「(メタ)アクリル」とは、「メタクリル」または「アクリル」を表す。
【００３０】
スチレン系モノマーの使用量は、モノマー混合物１００質量部に対し、５０〜９２質量部の範囲内であることが好ましい。この使用量が、５０質量部未満であると耐ブロッキング性と定着性が低下する傾向にあり、９２質量部を超えると定着性が悪化する傾向にある。なお、スチレン系モノマーの使用量の下限値は、耐ブロッキング性と定着性点で６０質量部以上がより好ましく、６５質量部以上が特に好ましい。また上限値は、定着性の点で８８質量部以下が好ましく、８４質量部以下が特に好ましい。
【００３１】
また、（メタ）アクリル酸エステル系モノマーの使用量は、モノマー混合物１００質量部に対し５〜４９質量部の範囲内であることが好ましい。５質量部未満の場合は定着性が悪化する傾向にあり、４９質量部を超えると耐ブロッキング性が悪化する傾向にある。（メタ）アクリル酸エステル系モノマーの使用量の下限値は、定着性の点で１０質量部以上がより好ましく、１５質量部以上が特に好ましい。上限値は、耐ブロッキング性の点で３９質量部以下がより好ましく、３４質量部以下が特に好ましい。
【００３２】
次にトリメチロールプロパントリ（メタ）アクリレートモノマーの使用量は、モノマー混合物１００質量部に対し、０．０５〜３質量部の範囲内にあることが好ましい。０．０５質量部未満の場合は耐オフセット性が悪化する傾向にあり、３質量部を超える場合は低温定着性が悪化する傾向となる。トリメチロールプロパントリ（メタ）アクリレートモノマーの使用量の下限値は、耐オフセットの点で０．１質量部以上がより好ましく、０．３質量部以上が特に好ましい。また上限値は定着性の点で２部以下がより好ましく、１質量部以下が特に好ましい。  
なお、モノマー混合物中には、前記モノマー以外のビニル系モノマーを含んでいてもよい。
【００３３】
また、本発明の重合方法では、モノマー混合物１００質量部に対し、アゾ系開始剤を０．５〜１０質量部用いることが必要である。アゾ系開始剤の使用量が０．５質量部未満では定着性が不十分となり、１０質量部を超えると臭気が問題となる。
【００３４】
アゾ系重合開始剤としては、特に制限されないが、２,２'−アゾビスイソブチロニトリル、２,２'−アゾビス（２,４−ジメチルバレロニトリル）、２，２’−アゾビス（２−メチルブチロニトリル）、ジメチル２，２’−アゾビスイソブチレート、１，１’‐アゾビス（シクロヘキサン−１−カルボニトリル）、１−[（１−シアノ−１−メチルエチル）アゾ]ホルムアミド（２−（カルボアモイルアゾ）イソブチルニトリル）等が挙げられる。これらのアゾ系重合開始剤は、単独または２種以上組み合わせて使用することができる。
【００３５】
このうち、２,２'−アゾビスイソブチロニトリル、２，２’−アゾビス（２−メチルブチロニトリル）がトナー粉砕性の観点から好ましく、２，２’−アゾビス（２−メチルブチロニトリル）が、樹脂中に残存する副生成物を抑制する上でより好ましい。
【００３６】
さらに本発明では、１０時間半減期温度が８５℃以上の有機過酸化物系開始剤を併用することが必要である。１０時間半減期温度が８５℃以上である重合開始剤を併用することにより、残存するモノマーを効果的に低減する事ができる。
【００３７】
残存するモノマーを効果的に低減すると共に、トナーとした場合の脆性を付与するためするために、有機過酸化物系開始剤の量はモノマー混合物１００質量部に対し、０．１質量部以上２質量部以下が必要である。
【００３８】
１０時間半減期温度が８５℃以上である重合開始剤としては、例えば、ｔ−ヘキシルパーオキシイソプロピルモノカーボネート、ｔ−ブチルパーオキシラウラート、ｔ−ブチルパーオキシイソプロピルモノカーボネート、ｔ−ブチルパーオキシ２−エチルヘキシルモノカーボネート、ｔ−ヘキシルパーオキシベンゾエート、ｔ−ブチルパーオキシアセテート、ｔ−ブチルパーオキシベンゾエート、ジクミルパーオキサイド、ジｔ−ブチルパーオキサイド等が挙げられる。
【００３９】
その中でも、開始剤効率の観点から、ｔ−ブチルパーオキシイソプロピルモノカーボネート、ｔ−ブチルパーオキシ２−エチルヘキシルモノカーボネート、ｔ−ヘキシルパーオキシベンゾエート、ｔ−ブチルパーオキシアセテート、ｔ−ブチルパーオキシベンゾエート、ジｔ−ブチルパーオキサイドが好ましい。
【００４０】
また本発明の重合方法は特に限定されるものではなく、例えば、乳化重合法、懸濁重合法、塊状重合法、溶液重合法等が挙げられるが、耐高温オフセット性に優れ、樹脂中に残存する溶剤とモノマー量を低減することから、懸濁重合法が好ましい。
【００４１】
懸濁重合法で製造する際の具体的な方法としては、例えば、水性媒体中にモノマー混合物、分散剤、重合開始剤などを添加して懸濁化し、その懸濁液を加熱して重合させ、重合後の懸濁液を濾過、洗浄、脱水、乾燥することにより、トナー用樹脂を製造することができる。
【００４２】
懸濁重合時の分散剤としては、例えば、リン酸カルシウム、炭酸カルシウム、水酸化アルミニウム、澱粉末シリカ等の水難溶性無機化合物、ポリビニルアルコール、ポリエチレンオキサイド、セルロース誘導体等のノニオン系高分子化合物、ポリアクリル酸及びその塩、ポリメタクリル酸及びその塩、メタクリル酸エステルとメタクリル酸及びその塩との共重合体等のアニオン系高分子化合物などが使用できる。その中でも、アニオン系高分子化合物は、極少量で分散安定性を保持でき、樹脂中に残存する量が極めて少ないため、懸濁重合の分散剤として非常に優れている。
【００４３】
また、重合温度は、特に制限されないが、アゾ系重合開始剤が効率的に反応し、分子量分布の極大値が２５０００以下の粉砕性に優れたトナー用樹脂を効率的に得る事ができる点で、１００℃以上で行うことが好ましい。
【００４４】
次に、本発明のトナー用樹脂を含有するトナーについて説明する。
【００４５】
本発明のトナー用樹脂の含有量は、トナー１００質量部中、３５〜９５質量部であることが好ましい。
【００４６】
また、本発明のトナーには、必要に応じて着色剤、ワックス、流動改質剤、荷電制御剤、磁性体等を配合することができる。
【００４７】
着色剤としては、一般に使用されているカーボンブラック、有彩色の顔料および染料が使用できる。着色剤の含有量は、特に制限されないが、トナーの色調や画像濃度、熱特性の点から、トナー１００質量部中、２〜１０質量部の範囲内にあることが好ましい。      
また、ワックスとしては、特に制限されないが、例えば、低分子量ポリエチレン、低分子量ポリプロピレン等の低分子量ポリオレフィンワックスやフィッシャー・トロプシュワックス等の合成炭化水素系ワックスやミツロウ、カルナバワックス、キャンデリラワックス、ライスワックス、モンタンワックス等の天然ワックス類、パラフィンワックス、マイクロクリスタリンワックス等の石油ワックス類、ステアリン酸、パルミチン酸、ミリスチン酸等の高級脂肪酸及び高級脂肪酸の金属塩、高級脂肪酸アミド、合成エステルワックス等及びこれらの各種変性ワックスが挙げられる。これらのワックスの内、カルナウバワックスおよびその変性ワックスや合成エステルワックスが好適に用いられる。それは、トナー用樹脂に対して、適度に微分散するためであり、耐オフセット性と耐久性、定着性に優れたトナーが得られる為である。またこれらワックス類を１種又は２種以上を併用して用いることもできる。
【００４８】
ワックスの含有量は、特に制限されないが、トナーの耐オフセット性や耐久性、定着性等の点から、トナー１００質量部中、０．５〜２０質量部の範囲内にあることが好ましい。
【００４９】
流動性向上剤としては、例えば、シリカ、アルミナ、酸化チタン、チタン酸バリウム、チタン酸マグネシウム、チタン酸カルシウムチタン酸ストロンチウム、酸化亜鉛、ケイ砂、クレー、雲母、ケイ藻土、酸化セリウム、ベンガラ、三酸化アンチモン、酸化マグネシウム、酸化ジルコニウム、硫酸バリウム、炭酸バリウム、炭酸カルシウム、炭化ケイ素、窒化ケイ素等が挙げられる。
【００５０】
流動性向上剤の含有量は、特に制限されないが、トナー１００質量部に対して０．１〜５質量部の範囲が好ましい。
【００５１】
また、荷電制御剤としては、従来電子写真用に用いられている荷電制御剤を使用することが出来る。これら荷電制御剤の含有量は特に制限されないが、トナー１００質量部中、０．１〜５質量部の範囲が好ましい。  
また本発明のトナーは、磁性１成分現像剤、非磁性１成分現像剤、磁性２成分現像剤の何れの現像剤としても使用できる。
【００５２】
以下、実施例をあげて本発明を説明する。なお、評価は以下の方法に従った。
【００５３】
（１）樹脂中の有機過酸化物由来残渣の定量
トナー用樹脂１ｇ、内部標準液（４−メチル−２−ペンタノール）とアセトンを加えた試薬瓶を８時間振とうし、有機過酸化物由来残渣の抽出を行った。静置後、上澄み液をガスクロにて有機過酸化物由来残渣の定量を行った。なお、定量下限値は、５０ｐｐｍとした。
【００５４】
（２）分子量分布の極大値
トナー用スチレン−アクリル樹脂０．４質量％のＴＨＦ溶液をＰＴＦＥ膜（東ソ−社製マイショリディスクＨ−２５−５）で濾過し、得られたろ液の分子量分布の極大値をＧＰＣ（東ソ−社製、ＨＣＬ−８０２０）を用いて測定した。カラムは、ＴＳＫｇｅｌ／ＧＭＨＸＬカラム（東ソ−社製）３本から構成されたものを使用した。また、検量線は、Ｆ２０００／Ｆ７００／Ｆ２８８／Ｆ１２８／Ｆ８０／Ｆ４０／Ｆ２０／Ｆ２／Ａ１０００（東ソ−社製標準ポリスチレン）およびスチレンモノマ−によるものを用い、分子量をポリスチレン換算により求めた。なお、測定温度は３８℃、検出器はＲＩとした。
【００５５】
（３）トナー粉砕性
トナー粗粉砕物を日本ニューマティック工業（株）製ラボジェットを用いて、平均粒径７μmに粉砕する際、３０分間でトナー粗粉砕物１５０ｇを供給したときの供給量に対する粉砕量の質量％を粉砕効率とした。粉砕性は、下記基準にて判定した。
【００５６】
「◎」：粉砕効率８５質量％以上（非常に良好なレベル）
「○」：粉砕効率８０質量％以上（使用可能なレベル）
「×」：粉砕効率８０質量％未満（使用困難なレベル） 
(分散剤Ａ）
メタクリル酸２−スルホエチルナトリウム１６５ｇ、メタクリル酸カリウム２５ｇ、メタクリル酸メチル３０ｇ、脱イオン水２２５０ｇを内容積３０００ｍｌのコンデンサーを備えたセパラブルフラスコ中で窒素雰囲気下に攪拌しながら５０℃に昇温した後、重合開始剤として過硫酸アンモニウム０．２５ｇを添加して６０℃に昇温した。一方、重合開始剤の添加と同時に、メタクリル酸メチルを０．４ｇ／分の速度で７５分間連続的に滴下した。６０℃で６時間攪拌を続けたところ、１０００ｍＰａ・ｓの粘度を有する透明な重合体溶液が得られた。これを脱イオン水で固形分１０％に調整し、分散剤Ａとした。
【実施例１】
【００５７】
撹拌機及び温度計を備えた反応容器に、脱イオン水１６０質量部、分散剤Ａ０．６質量部、硫酸ナトリウム０．５質量部を仕込み、次いで単量体成分としてスチレン７６．５質量部、ｎ−ブチルアクリレート２１．５質量部、メタクリル酸１．５質量部、トリメチロールプロパントリアクリレート０．５質量部、及び重合開始剤として２，２−アゾビス（２−メチルブチロニトリル）２質量部、ｔ−ブチルパーオキシ−２−エチルヘキシルモノカーボネート０．５質量部を添加した。 
内容物を攪拌しながら４０℃から１３０℃まで６５分間で昇温し、内容物の温度を１３０℃に到達させた。１３０℃到達後さらに２時間３０分攪拌した後、冷却し、重合体粒子の懸濁液を得た。
【００５８】
得られた懸濁液を目開き４５μｍのナイロン製ろ過布でろ過し、洗浄、乾燥し、トナー用樹脂１を得た。また、釜の付着物は、極少量の樹脂カレットのみで、簡易的な洗浄で取り除ける極めて良好なレベルであった。
【００５９】
次に得られたトナー用樹脂を用いてトナーを製造した。トナー用樹脂９１質量部、キナクリドン顔料（Ｅ−０２  クラリアント社製）５質量部、カルナバワックス（カルナバ１号  東洋ペトロライト社製）３質量部、負帯電性の荷電制御剤（Ｅ−８１  オリエント化学社製）１質量部を予備混合し、池貝社製２軸押し出し機（ＰＣＭ−２９）にて溶融混練した。混練成分の供給量は７０ｇ／分とし、シリンダ温度は１２０℃、滞在時間は９０秒とした。混練して得られたトナー組成物を日本ニューマティック工業（株）製チョッパーミルにて、１ｍｍのメッシュスクリーンを使用し、１ｍｍ以下のトナー粗粉砕物を得た。
【００６０】
トナー用樹脂、トナーの評価結果を表１に示す。
【００６１】
（実施例２〜５、比較例１〜３）
表１に示すモノマー、開始剤を使用したこと以外は、実施例１と同様にして、トナー用樹脂、トナーを得た。評価結果を表１に示す。
【表１】
2009025620.tif 000002
【００６２】
なお、表１に記載した略号は、以下のものを表す。
【００６３】
Ｓｔ：スチレン
ｎ−ＢＡ：ｎ−ブチルアクリレート
２−ＥＨＡ：２−エチルヘキシルアクリレート
ＴＭＰＴＡ：トリメチロールプロパントリアクリレート
ＭＡＡ：メタクリル酸
ＤＶＢ：ジビニルベンゼン
ＡＭＢＮ：２，２’−アゾビス（２−メチルブチロニトリル）
ＡＩＢＮ：２，２’−アゾビスイソブチロニトリル
ＰＢ−Ｏ：ｔ−ブチルパーオキシ２−エチルヘキサノエート、日本油脂社製、商品名「パーブチル−Ｏ」（１０時間半減期温度：７２℃）
ＴＲＸ１１７：ｔ−ブチルパーキシ２−エチルヘキシルモノカーボネート、化薬アクゾ社製、商品名「トリゴノックス１１７」（１０時間半減期温度：９９℃）
ＬＰＺ７０：ｔ−ブチルパーオキシアセテート、アトフィナ富吉社製、商品名「ルパゾール７０」（１０時間半減期温度：１０２℃）
Ｅ−０２：キナクリドン顔料、クラリアント社製、商品名「Ｅ−０２」
Ｅ−８１：負帯電性の荷電制御剤、オリエント化学社製、商品名「Ｅ−８１」